Коррозионно-стойкое изделие и способ его изготовления

1. Изделие, включающее
поверхность, включающую наноструктурированный ферритный сплав, где сплав содержит наноструктуры, размещенные в содержащей железо основе сплава, и наноструктуры включают частицы сложных оксидов, где частицы сложных оксидов содержат иттрий и титан;
при этом на поверхности основа содержит примерно от 5 массовых процентов до 30 массовых процентов хрома и примерно от 0,1 массового процента до 10 массовых процентов молибдена, и
концентрация хи-фазы или сигма-фазы в наноструктурированном ферритном сплаве на поверхности составляет менее чем примерно 5 объемных процентов.
2. Изделие по п. 1, в котором общая концентрация хи-фазы и сигма-фазы составляет менее примерно 5 объемных процентов.
3. Изделие по п. 1, в котором концентрация титана на поверхности из наноферритного сплава составляет в диапазоне примерно от 0,15% масс. до 2% масс.
4. Изделие по п. 1, в котором фаза основы включает хром в количестве примерно от 10% масс. до 30% масс.
5. Изделие по п. 1, в котором фаза основы включает молибден в количестве примерно от 3% масс. до 10% масс.
6. Изделие по п. 1, в котором поверхность по существу не содержит хи-фазы.
7. Изделие по п. 1, в котором поверхность по существу не содержит сигма-фазы.
8. Изделие по п. 1, в котором наноструктуры имеют средний размер в диапазоне примерно от 1 нанометра до 50 нанометров.
21
24
9. Изделие по п. 1, в котором численная плотность наноструктур находится в диапазоне примерно от 10 до 10 на кубический сантиметр наноструктурированного ферритного сплава.
10. Изделие по п. 1, в котором размер зерен в основе находится в диапазоне примерно от 0,2 микрон до 1 микрона.
11. Способ, включающий:
размол порошка содержащего железо сплава в присутствии оксида иттрия, до тех пор, пока оксид по существу не растворится в сплаве;
термомеханическое уплотнение порошка с образованием уплотненного компонента;
отжиг уплотненного компонента с образованием отожженного компонента и
охлаждение отожженного компонента с образованием обработанного компонента,
где обработанный компонент включает поверхность, содержащую наноструктурированный ферритный сплав, этот наноструктурированный ферритный сплав включает наноструктуры, размещенные в содержащей железо основе сплава; при этом наноструктуры содержат частицы сложных оксидов, и частицы сложных оксидов содержат иттрий и титан;
при этом на поверхности основа содержит примерно от 5 массовых процентов до 30 массовых процентов хрома и примерно от 0,1 массового процента до 10 массовых процентов молибдена;
концентрация хи-фазы или сигма-фазы в наноструктурированном ферритном сплаве на поверхности составляет менее примерно 5 объемных процентов, и
где стадию отжига проводят при температуре выше температуры растворения хи-фазы и сигма-фазы.
12. Способ по п. 11, в котором стадия термомеханического уплотнения включает горячее изостатическое прессование, экструдирование, ковку, прессование или комбинацию любых из этих процессов.
13. Способ по п. 11, в котором поверхность по существу не содержит хи-фазы.
14. Способ по п. 11, в котором поверхность по существу не содержит сигма-фазы.